【誤訳訂正書】
【提出日】平成24年2月28日(2012.2.28)
【誤訳訂正１】
【訂正対象書類名】特許請求の範囲
【訂正対象項目名】全文
【訂正方法】変更
【訂正の内容】
【特許請求の範囲】
【請求項１】
シーラント及びコーティング組成物を調製するためのプレポリマー組成物であって、
ａ）シラン基で又はシラン基及びアルコール基でエンドキャップされた末端ＮＣＯ基を含むポリウレタンプレポリマーと、
ｂ）未反応の芳香族アルコールであって、該未反応の芳香族アルコールの量が該ポリウレタンプレポリマー中の元のＮＣＯ基の個数より多いが、該元のＮＣＯ基の１５ｍｏｌ％未満である、未反応の芳香族アルコール
とを含んでおり、
該ポリウレタンプレポリマーが、下記ｉ）〜ｖｉｉ）から選択されるヒドロキシル末端のポリマー材料を、下記α）〜β）から選択されるイソシアネートと反応させることにより製造されるものであり、
ｉ）ポリエーテルポリオール、ポリエステルポリオール、アクリルポリオール、及び２個又は３個以上のヒドロキシル基と直鎖或いは有枝鎖状の炭化水素とを含むポリオールを包含する、ポリオール、
ｉｉ）ポリエチレンエーテルジオール又はポリエチレンエーテルトリオール、ポリプロピレンエーテルジオール又はポリプロピレンエーテルトリオール、ポリブチレンエーテルジオール又はポリブチレンエーテルトリオール、ポリテトラメチレンエーテルジオール又はポリテトラメチレンエーテルトリオール、ならびにそのようなジオール及びトリオールのブロック共重合体を包含する、ポリエーテルジオール又はポリエーテルトリオール、
ｉｉｉ）多塩基酸又は多塩基酸無水物及びポリエステルプレポリマーのヒドロキシル官能価が２より大きいポリオールから調製されたヒドロキシ末端のポリエステル
ｉｖ）ヒドロキシル基を含むポリラクトン
ｖ）ヒドロキシル末端のポリアクリレートを包含する、アクリルポリオール、
ｖｉ）アクリル酸ブチル、アクリル酸メチル、メタクリル酸メチル、アクリル酸エチル、アクリル酸２−エチルヘキシル、又はそれらの混合物を包含する、アクリレート、
ｖｉｉ）ヒドロキシル官能化されたポリブタジエン、ヒドロキシル基を有するポリカーボネートを包含する、２個又は３個以上のヒドロキシル基と直鎖或いは有枝鎖状の炭化水素鎖とを含むポリオール、
α）ｐ，ｐ’，ｐ”−トリイソシアナトトリフェニルメタン、ｐ，ｐ’−ジイソシアナトジフェニルメタン、ナフタレン−１，５−ジイソシアネート、２，４−トルエンジイソシアネート、２，６−トルエンジイソシアネート、及びそれらの混合物を包含する、芳香族ジイソシアネート又はトリイソシアネート、
β）イソホロンジイソシアネート、ジシクロヘキシルメタン−４，４’−ジイソシアネート及びそれらの混合物を包含する、脂肪族イソシアネート、
かつ、該シラン基が、下式Ｉを有し、
Ｈ−ＮＲ１−Ｒ２−Ｓｉ（ＯＲ３）２（Ｒ４）      （Ｉ）
（上式Ｉにおいて、Ｒ１は水素、あるいは置換された脂肪族、脂環式及び／もしくは芳香族の炭化水素ラジカル（該炭化水素ラジカルは１から１０個の炭素原子を含む）、又は第２の−Ｒ２−Ｓｉ（ＯＲ３）２（Ｒ４）、又は−ＣＨＲ５−ＣＨＲ６ＣＯＯＲ７（Ｒ５及びＲ６はＨ又はＣ１−６の有機部分であり、Ｒ７はＣ１−１０の有機部分である）を表し、Ｒ２は１から８個の炭素原子を含む直鎖又は有枝鎖状アルキレンラジカルを表し、Ｒ３はＣ１−６アルキル基を表し、Ｒ４は−ＣＨ３、−ＣＨ２ＣＨ３、又は−ＯＲ３を表す）
なおかつ、該芳香族アルコールが、フェノール、３−メトキシフェノール、４−メトキシフェノール、ノニルフェノール、ｍ−クレゾール、ｐ−クレゾール、４−クロロフェノール、ｍ−ヒドロキシベンズアルデヒド、ｏ−ヒドロキシベンズアルデヒド、ｐ−ヒドロキシベンズアルデヒド、ヒドロキノン、１−ヒドロキシ−２−プロパノン、２−ヒドロキシアセトフェノン、及び４−ヒドロキシアセトフェノンからなる群より選択されることを特徴とする、プレポリマー組成物。
【請求項２】
前記シラン基が、下記ｃ），ｄ）から選択されるものであることを特徴とする請求項１に記載のプレポリマー組成物。
ｃ）Ｎ−フェニルアミノプロピルトリメトキシシラン、Ｎ−エチルアミノイソブチルトリメトキシシラン、ガンマ−アミノプロピルトリメトキシシラン、ガンマ−アミノプロピルトリエトキシシラン、アミノシラン、及びアクリルモノマーを包含する、アミノシラン、
ｄ）メルカプトシラン、メルカプトシランとモノエポキシドの反応生成物、及びエポキシシランと第二級アミンの反応生成物
【請求項３】
前記組成物中の前記未反応の芳香族アルコールの量が、ポリウレタンプレポリマー中のＮＣＯ基の個数の２ｍｏｌ％より多いが１５ｍｏｌ％未満であることを特徴とする請求項１、または請求項２に記載のプレポリマー組成物。
【請求項４】
前記未反応のアルコールは２０００より少ない分子量を有することを特徴とする請求項１に記載のプレポリマー組成物。
【請求項５】
前記組成物は未反応の脂肪族アルコールをさらに含み、該組成物中の該未反応の脂肪族アルコールは該組成物中の未反応芳香族アルコールより少なく、
該組成物中の該未反応の脂肪族アルコールは、前記プレポリマー中の元のＮＣＯ基の５ｍｏｌ％未満であることを特徴とする、請求項１に記載のプレポリマー組成物。
【請求項６】
シランのエンドキャップ基の量が前記ポリウレタンプレポリマー中の元のＮＣＯ基の個数の５０ｍｏｌ％〜１００ｍｏｌ％であり、芳香族アルコールのエンドキャップ基、又は脂肪族アルコールのエンドキャップ基、又は芳香族及び脂肪族アルコールのエンドキャップ基の組み合わせの量が該ポリウレタンプレポリマー中の元のＮＣＯ基の個数の０ｍｏｌ％〜５０ｍｏｌ％であることを特徴とする、請求項１に記載のプレポリマー組成物。
【請求項７】
シランのエンドキャップ基の量が前記ポリウレタンプレポリマー中の元のＮＣＯ基の個数の７０ｍｏｌ％〜１００ｍｏｌ％であり、芳香族アルコールのエンドキャップ基、又は脂肪族アルコールのエンドキャップ基、又は芳香族及び脂肪族アルコールのエンドキャップ基の組み合わせの量が該ポリウレタンプレポリマー中の元のＮＣＯ基の個数の０ｍｏｌ％〜３０ｍｏｌ％であることを特徴とする、請求項１に記載のプレポリマー組成物。
【請求項８】
シランのエンドキャップ基の量が前記ポリウレタンプレポリマー中の元のＮＣＯ基の個数の８０ｍｏｌ％〜１００ｍｏｌ％であり、芳香族アルコールのエンドキャップ基、又は脂肪族アルコールのエンドキャップ基、又は芳香族及び脂肪族アルコールのエンドキャップ基の組み合わせの量が該ポリウレタンプレポリマー中の元のＮＣＯ基の個数の０ｍｏｌ％〜２０ｍｏｌであることを特徴とする、請求項１に記載のプレポリマー組成物。
【請求項９】
前記組成物は更に水分捕捉剤を含むことを特徴とする、請求項１に記載のプレポリマー組成物。
【請求項１０】
前記水分捕捉剤はビニルトリメトキシシラン、メチルトリメトキシシラン、ヘキサメチルジシザラン、ｐ−トルエンスルホニルイソシアネート（ＰＴＳＩ）、トルエンジイソシアネート（ＴＤＩ）、ジフェニルメタンジイソシアネート（ＭＤＩ）、及びポリマーＭＤＩからなる群より選択されることを特徴とする、請求項９に記載のプレポリマー組成物。
【請求項１１】
シーラント及びコーティング組成物を調製するためのプレポリマー組成物であって、
ａ）シラン基又はシラン基と芳香族アルコール基との組み合わせでエンドキャップされた末端ＮＣＯ基を含むポリウレタンプレポリマーと、
ｂ）重量平均分子量が２０００より少ない過剰な芳香族アルコール
とを含み、
シランのエンドキャップ基の量が該ポリウレタンプレポリマー中の元のＮＣＯ基の個数の５０ｍｏｌ％〜１００ｍｏｌ％であり、芳香族アルコールのエンドキャップ基の量が該ポリウレタンプレポリマー中の元のＮＣＯ基の個数の０ｍｏｌ％〜５０ｍｏｌ％であり、
該組成物中の該過剰な芳香族アルコールは、該プレポリマー中の元のＮＣＯ基の個数の０ｍｏｌ％より大きい値から１５ｍｏｌ％までであり、
該ポリウレタンプレポリマーが、下記ｉ）〜ｖｉｉ）から選択されるヒドロキシル末端のポリマー材料を、下記α）〜β）から選択されるイソシアネートと反応させることにより製造されるものであり、
ｉ）ポリエーテルポリオール、ポリエステルポリオール、アクリルポリオール、及び２個又は３個以上のヒドロキシル基と直鎖或いは有枝鎖状の炭化水素とを含むポリオールを包含する、ポリオール、
ｉｉ）ポリエチレンエーテルジオール又はポリエチレンエーテルトリオール、ポリプロピレンエーテルジオール又はポリプロピレンエーテルトリオール、ポリブチレンエーテルジオール又はポリブチレンエーテルトリオール、ポリテトラメチレンエーテルジオール又はポリテトラメチレンエーテルトリオール、ならびにそのようなジオール及びトリオールのブロック共重合体を包含する、ポリエーテルジオール又はポリエーテルトリオール、
ｉｉｉ）多塩基酸又は多塩基酸無水物及びポリエステルプレポリマーのヒドロキシル官能価が２より大きいポリオールから調製されたヒドロキシ末端のポリエステル
ｉｖ）ヒドロキシル基を含むポリラクトン
ｖ）ヒドロキシル末端のポリアクリレートを包含する、アクリルポリオール、
ｖｉ）アクリル酸ブチル、アクリル酸メチル、メタクリル酸メチル、アクリル酸エチル、アクリル酸２−エチルヘキシル、又はそれらの混合物を包含する、アクリレート、
ｖｉｉ）ヒドロキシル官能化されたポリブタジエン、ヒドロキシル基を有するポリカーボネートを包含する、２個又は３個以上のヒドロキシル基と直鎖或いは有枝鎖状の炭化水素鎖とを含むポリオール、
α）ｐ，ｐ’，ｐ”−トリイソシアナトトリフェニルメタン、ｐ，ｐ’−ジイソシアナトジフェニルメタン、ナフタレン−１，５−ジイソシアネート、２，４−トルエンジイソシアネート、２，６−トルエンジイソシアネート、及びそれらの混合物を包含する、芳香族ジイソシアネート又はトリイソシアネート、
β）イソホロンジイソシアネート、ジシクロヘキシルメタン−４，４’−ジイソシアネート及びそれらの混合物を包含する、脂肪族イソシアネート、
かつ、該シラン基が、下式Ｉを有し、
Ｈ−ＮＲ１−Ｒ２−Ｓｉ（ＯＲ３）２（Ｒ４） （Ｉ）
（上式Ｉにおいて、Ｒ１は水素、あるいは置換された脂肪族、脂環式及び／もしくは芳香族の炭化水素ラジカル（該炭化水素ラジカルは１から１０個の炭素原子を含む）、又は第２の−Ｒ２−Ｓｉ（ＯＲ３）２（Ｒ４）、又は−ＣＨＲ５−ＣＨＲ６ＣＯＯＲ７（Ｒ５とＲ６はＨ又はＣ１−６の有機部分であり、Ｒ７はＣ１−１０の有機部分である）を表し、Ｒ２は１から８個の炭素原子を含む直鎖又は有枝鎖状アルキレンラジカルを表し、Ｒ３はＣ１−６アルキル基を表し、Ｒ４は−ＣＨ３、−ＣＨ２ＣＨ３、又は−ＯＲ３を表す）
なおかつ、該芳香族アルコールが、フェノール、３−メトキシフェノール、４−メトキシフェノール、ノニルフェノール、ｍ−クレゾール、ｐ−クレゾール、４−クロロフェノール、ｍ−ヒドロキシベンズアルデヒド、ｏ−ヒドロキシベンズアルデヒド、ｐ−ヒドロキシベンズアルデヒド、ヒドロキノン、１−ヒドロキシ−２−プロパノン、２−ヒドロキシアセトフェノン、及び４−ヒドロキシアセトフェノンからなる群より選択されることを特徴とする、プレポリマー組成物。
【請求項１２】
プレポリマー組成物を調製する方法であって、
ａ）ヒドロキシ末端のポリマーを、２個又は３個以上のイソシアネート基を有する有機イソシアネートと反応させ、末端ＮＣＯ基を含むポリウレタンプレポリマーをもたらす工程と、
ｂ）工程ａ）の該プレポリマーをシランのキャップ剤と反応させ、シラン基の量が該ポリウレタンプレポリマー中の元のＮＣＯ基の個数の５０ｍｏｌ％〜１００ｍｏｌ％であるシランでエンドキャップされたプレポリマーをもたらす工程と、
ｃ）工程ｂ）の部分的にシランでエンドキャップされたプレポリマーを、芳香族アルコール、脂肪族アルコール、或いは芳香族アルコール及び脂肪族アルコールの組み合わせと必要に応じて反応させ、部分的にシラン基でエンドキャップされかつ部分的にアルコール基でエンドキャップされたポリウレタンプレポリマーをもたらす工程と、
ｄ）工程ｂ）又は工程ｃ）のプレポリマーを、十分な量の芳香族アルコールと反応させ、完全にエンドキャップされたＮＣＯ基と過剰な芳香族アルコールを含むプレポリマー組成物をもたらし、該芳香族アルコールの量が該ポリウレタンプレポリマー中の元のＮＣＯ基の個数よりも多く、元のＮＣＯ基の個数の１５ｍｏｌ％未満である工程と
を含み、
該ヒドロキシ末端ポリマーが、下記ｉ）〜ｖｉｉ）から選択され、
ｉ）ポリエーテルポリオール、ポリエステルポリオール、アクリルポリオール、及び２個又は３個以上のヒドロキシル基と直鎖或いは有枝鎖状の炭化水素とを含むポリオールを包含する、ポリオール、
ｉｉ）ポリエチレンエーテルジオール又はポリエチレンエーテルトリオール、ポリプロピレンエーテルジオール又はポリプロピレンエーテルトリオール、ポリブチレンエーテルジオール又はポリブチレンエーテルトリオール、ポリテトラメチレンエーテルジオール又はポリテトラメチレンエーテルトリオール、ならびにそのようなジオール及びトリオールのブロック共重合体を包含する、ポリエーテルジオール又はポリエーテルトリオール、
ｉｉｉ）多塩基酸又は多塩基酸無水物及びポリエステルプレポリマーのヒドロキシル官能価が２より大きいポリオールから調製されたヒドロキシ末端のポリエステル
ｉｖ）ヒドロキシル基を含むポリラクトン
ｖ）ヒドロキシル末端のポリアクリレートを包含する、アクリルポリオール、
ｖｉ）アクリル酸ブチル、アクリル酸メチル、メタクリル酸メチル、アクリル酸エチル、アクリル酸２−エチルヘキシル、又はそれらの混合物を包含する、アクリレート、
ｖｉｉ）ヒドロキシル官能化されたポリブタジエン、ヒドロキシル基を有するポリカーボネートを包含する、２個又は３個以上のヒドロキシル基と直鎖或いは有枝鎖状の炭化水素鎖とを含むポリオール、
該イソシアネートは下記α）〜β）から選択され、
α）ｐ，ｐ’，ｐ”−トリイソシアナトトリフェニルメタン、ｐ，ｐ’−ジイソシアナトジフェニルメタン、ナフタレン−１，５−ジイソシアネート、２，４−トルエンジイソシアネート、２，６−トルエンジイソシアネート、及びそれらの混合物を包含する、芳香族ジイソシアネート又はトリイソシアネート、
β）イソホロンジイソシアネート、ジシクロヘキシルメタン−４，４’−ジイソシアネート及びそれらの混合物を包含する、脂肪族イソシアネート、
かつ、該シランのキャップ剤が、下式Ｉを有し、
Ｈ−ＮＲ１−Ｒ２−Ｓｉ（ＯＲ３）２（Ｒ４） （Ｉ）
（上式Ｉにおいて、Ｒ１は水素、あるいは置換された脂肪族、脂環式及び／もしくは芳香族の炭化水素ラジカル（該炭化水素ラジカルは１から１０個の炭素原子を含む）、又は第２の−Ｒ２−Ｓｉ（ＯＲ３）２（Ｒ４）、又は−ＣＨＲ５−ＣＨＲ６ＣＯＯＲ７（Ｒ５とＲ６はＨ又はＣ１−６の有機部分であり、Ｒ７はＣ１−１０の有機部分である）を表し、
Ｒ２は１から８個の炭素原子を含む直鎖又は有枝鎖状アルキレンラジカルを表し、
Ｒ３はＣ１−６アルキル基を表し、
Ｒ４は−ＣＨ３、−ＣＨ２ＣＨ３、又は  ＯＲ３である）
なおかつ、該芳香族アルコールが、フェノール、３−メトキシフェノール、４−メトキシフェノール、ノニルフェノール、ｍ−クレゾール、ｐ−クレゾール、４−クロロフェノール、ｍ−ヒドロキシベンズアルデヒド、ｏ−ヒドロキシベンズアルデヒド、ｐ−ヒドロキシベンズアルデヒド、ヒドロキノン、１−ヒドロキシ−２−プロパノン、２−ヒドロキシアセトフェノン、及び４−ヒドロキシアセトフェノンからなる群より選択され、
工程ｃ）及び工程ｄ）が、単一工程の一部として同時にか、または別個の工程としてのいずれかで実行されることを特徴とする、方法。
【請求項１３】
前記工程ｄ）はシラン基で部分的又は完全にエンドキャップされたプレポリマーを、あるレベルのアルコールと反応させる工程を含み、該レベルは該プレポリマー中の元のＮＣＯ基のレベルの０ｍｏｌ％より大きい値から６５ｍｏｌ％までであることを特徴とする、請求項１２に記載の方法。
【請求項１４】
前記シランのキャップ剤は、Ｎ−フェニルアミノプロピルトリメトキシシラン、Ｎ−エチルアミノイソブチルトリメトキシシラン、ガンマ−アミノプロピルトリメトキシシラン、ガンマ−アミノプロピルトリエトキシシラン、アミノシランとアクリルモノマーの反応生成物、メルカプトシラン、メルカプトシランとモノエポキシドの反応生成物、及びエポキシシランと第二級アミンの反応生成物からなる群より選択されることを特徴とする、請求項１２に記載の方法。
【請求項１５】
前記ヒドロキシ末端のポリマーは５００〜１８０００の重量平均分子量を有することを特徴とする請求項１２に記載の方法。
【請求項１６】
前記芳香族アルコールは２０００より少ない分子量を有することを特徴とする請求項１２に記載の方法。
【請求項１７】
前記シランでエンドキャップされたプレポリマーと反応する芳香族アルコールの量は、該プレポリマー中の元のＮＣＯ基の０ｍｏｌ％より大きい値から６５ｍｏｌ％までであることを特徴とする、請求項１２に記載の方法。
【請求項１８】
前記プレポリマーのシラン基の量がポリウレタンプレポリマー中の元のＮＣＯ基の個数の８５ｍｏｌ％〜１００ｍｏｌ％であり、シランでエンドキャップされたポリウレタンプレポリマーと反応する芳香族のアルコールの量は、該プレポリマー中の元のＮＣＯ基の０ｍｏｌ％より大きい値から３０ｍｏｌ％までであることを特徴とする、請求項８に記載の方法。
【請求項１９】
前記ヒドロキシ末端のポリマーは前記脂肪族イソシアネートと反応することを特徴とする、請求項１２に記載の方法。
【請求項２０】
前記ヒドロキシ末端のポリマーは、ポリエーテルポリオール、ポリエステルポリオール、アクリルポリオール、及び２個又は３個以上のヒドロキシル基を含む炭化水素鎖からなる群より選択されることを特徴とする、請求項１２に記載の方法。
【請求項２１】
シーラント組成物であって、
ａ）下記ｉ）、ｉｉ）を含むプレポリマー組成物と、
ｉ）シラン基で又はシラン基とアルコールから誘導されるエンドキャップ基との組み合わせでエンドキャップされた末端ＮＣＯ基を含み、重量平均分子量が５０００〜６００００であるポリウレタンプレポリマー
ｉｉ）過剰な芳香族アルコールであって、該過剰な芳香族アルコールの量が、該ポリウレタンプレポリマー中の元のＮＣＯ基の個数より多いが、該元のＮＣＯ基の１５ｍｏｌ％未満である、過剰な芳香族アルコール
ｂ）該シーラント組成物が大気中の水分に晒される際、該プレポリマー間の架橋結合を促進するためのジブチル錫ジアセテート、ジブチル錫ジラウレート、及びジブチル錫ビスアセチルアセトネートの内のいずれかの触媒と
を含み、
該ポリウレタンプレポリマーが、下記ｉ）〜ｖｉｉ）から選択されるヒドロキシル末端のポリマー材料を、下記α）〜β）から選択されるイソシアネートと反応させることにより製造されるものであり、
ｉ）ポリエーテルポリオール、ポリエステルポリオール、アクリルポリオール、及び２個又は３個以上のヒドロキシル基と直鎖或いは有枝鎖状の炭化水素とを含むポリオールを包含する、ポリオール、
ｉｉ）ポリエチレンエーテルジオール又はポリエチレンエーテルトリオール、ポリプロピレンエーテルジオール又はポリプロピレンエーテルトリオール、ポリブチレンエーテルジオール又はポリブチレンエーテルトリオール、ポリテトラメチレンエーテルジオール又はポリテトラメチレンエーテルトリオール、ならびにそのようなジオール及びトリオールのブロック共重合体を包含する、ポリエーテルジオール又はポリエーテルトリオール、
ｉｉｉ）多塩基酸又は多塩基酸無水物及びポリエステルプレポリマーのヒドロキシル官能価が２より大きいポリオールから調製されたヒドロキシ末端のポリエステル
ｉｖ）ヒドロキシル基を含むポリラクトン
ｖ）ヒドロキシル末端のポリアクリレートを包含する、アクリルポリオール、
ｖｉ）アクリル酸ブチル、アクリル酸メチル、メタクリル酸メチル、アクリル酸エチル、アクリル酸２−エチルヘキシル、又はそれらの混合物を包含する、アクリレート、
ｖｉｉ）ヒドロキシル官能化されたポリブタジエン、ヒドロキシル基を有するポリカーボネートを包含する、２個又は３個以上のヒドロキシル基と直鎖或いは有枝鎖状の炭化水素鎖とを含むポリオール、
α）ｐ，ｐ’，ｐ”−トリイソシアナトトリフェニルメタン、ｐ，ｐ’−ジイソシアナトジフェニルメタン、ナフタレン−１，５−ジイソシアネート、２，４−トルエンジイソシアネート、２，６−トルエンジイソシアネート、及びそれらの混合物を包含する、芳香族ジイソシアネート又はトリイソシアネート、
β）イソホロンジイソシアネート、ジシクロヘキシルメタン−４，４’−ジイソシアネート及びそれらの混合物を包含する、脂肪族イソシアネート、
かつ、該シラン基が、下式Ｉを有し、
Ｈ−ＮＲ１−Ｒ２−Ｓｉ（ＯＲ３）２（Ｒ４） （Ｉ）
（上式Ｉにおいて、Ｒ１は水素、あるいは置換された脂肪族、脂環式及び／もしくは芳香族の炭化水素ラジカル（該炭化水素ラジカルは１から１０個の炭素原子を含む）、又は第２の−Ｒ２−Ｓｉ（ＯＲ３）２（Ｒ４）、又は−ＣＨＲ５−ＣＨＲ６ＣＯＯＲ７（Ｒ５とＲ６はＨ又はＣ１−６の有機部分であり、Ｒ７はＣ１−１０の有機部分である）を表し、Ｒ２は１から８個の炭素原子を含む直鎖又は有枝鎖状アルキレンラジカルを表し、Ｒ３はＣ１−６アルキル基を表し、Ｒ４は−ＣＨ３、−ＣＨ２ＣＨ３、又は−ＯＲ３を表す）
なおかつ、該芳香族アルコールが、フェノール、３−メトキシフェノール、４−メトキシフェノール、ノニルフェノール、ｍ−クレゾール、ｐ−クレゾール、４−クロロフェノール、ｍ−ヒドロキシベンズアルデヒド、ｏ−ヒドロキシベンズアルデヒド、ｐ−ヒドロキシベンズアルデヒド、ヒドロキノン、１−ヒドロキシ−２−プロパノン、２−ヒドロキシアセトフェノン、及び４−ヒドロキシアセトフェノンからなる群より選択されることを特徴とする、シーラント組成物。
【請求項２２】
シランのエンドキャップ基の量が前記ポリウレタンプレポリマー中の元のＮＣＯ基の個数の５０ｍｏｌ％〜１００ｍｏｌ％であり、芳香族アルコールのエンドキャップ基、又は脂肪族アルコールのエンドキャップ基、又は芳香族及び脂肪族アルコールのエンドキャップ基の組み合わせの量が該ポリウレタンプレポリマー中の元のＮＣＯ基の個数の０ｍｏｌ％〜５０ｍｏｌ％であることを特徴とする、請求項２１に記載のシーラント組成物。
【請求項２３】
シランのエンドキャップ基の量が前記ポリウレタンプレポリマー中の元のＮＣＯ基の個数の７０ｍｏｌ％〜１００ｍｏｌ％であり、芳香族アルコールのエンドキャップ基、又は脂肪族アルコールのエンドキャップ基、又は芳香族及び脂肪族アルコールのエンドキャップ基の組み合わせの量が該ポリウレタンプレポリマー中の元のＮＣＯ基の個数の０ｍｏｌ％〜３０ｍｏｌ％であることを特徴とする、請求項２１に記載のシーラント組成物。
【請求項２４】
シランのエンドキャップ基の量が前記ポリウレタンプレポリマー中の元のＮＣＯ基の個数の８０ｍｏｌ％〜１００ｍｏｌ％であり、芳香族アルコールのエンドキャップ基、又は脂肪族アルコールのエンドキャップ基、又は芳香族及び脂肪族アルコールのエンドキャップ基の組み合わせの量が該ポリウレタンプレポリマー中の元のＮＣＯ基の個数の０ｍｏｌ％〜２０ｍｏｌ％であることを特徴とする、請求項２１に記載のシーラント組成物。
【請求項２５】
さらに補強充填材を含むことを特徴とする請求項２１に記載のシーラント組成物。
【請求項２６】
さらに水分捕捉剤を含むことを特徴とする請求項２１に記載のシーラント組成物。
【請求項２７】
さらに接着促進剤を含むことを特徴とする請求項２１に記載のシーラント組成物。
【請求項２８】
コーティング組成物であって、
ａ）下記ｉ）、ｉｉ）を含むプレポリマー組成物と、
ｉ）シラン基で又はシラン基とアルコールから誘導されるエンドキャップ基との組み合わせでエンドキャップされた末端ＮＣＯ基を含み、重量平均分子量が１０００〜２００００であるポリウレタンプレポリマー
ｉｉ）過剰な芳香族アルコールであって、該過剰な芳香族アルコールの量が、該ポリウレタンプレポリマー中の元のＮＣＯ基の個数より多いが、該元のＮＣＯ基の１５ｍｏｌ％未満である、過剰な芳香族アルコール
ｂ）該コーティング組成物が大気中の水分に晒される際、該プレポリマー間の架橋結合を促進するためのジブチル錫ジアセテート、ジブチル錫ジラウレート、及びジブチル錫ビスアセチルアセトネートの内のいずれかの触媒と
を含み、
該ポリウレタンプレポリマーが、下記ｉ）〜ｖｉｉ）から選択されるヒドロキシル末端のポリマー材料を、下記α）〜β）から選択されるイソシアネートと反応させることにより製造されるものであり、
ｉ）ポリエーテルポリオール、ポリエステルポリオール、アクリルポリオール、及び２個又は３個以上のヒドロキシル基と直鎖或いは有枝鎖状の炭化水素とを含むポリオールを包含する、ポリオール、
ｉｉ）ポリエチレンエーテルジオール又はポリエチレンエーテルトリオール、ポリプロピレンエーテルジオール又はポリプロピレンエーテルトリオール、ポリブチレンエーテルジオール又はポリブチレンエーテルトリオール、ポリテトラメチレンエーテルジオール又はポリテトラメチレンエーテルトリオール、ならびにそのようなジオール及びトリオールのブロック共重合体を包含する、ポリエーテルジオール又はポリエーテルトリオール、
ｉｉｉ）多塩基酸又は多塩基酸無水物及びポリエステルプレポリマーのヒドロキシル官能価が２より大きいポリオールから調製されたヒドロキシ末端のポリエステル
ｉｖ）ヒドロキシル基を含むポリラクトン
ｖ）ヒドロキシル末端のポリアクリレートを包含する、アクリルポリオール、
ｖｉ）アクリル酸ブチル、アクリル酸メチル、メタクリル酸メチル、アクリル酸エチル、アクリル酸２−エチルヘキシル、又はそれらの混合物を包含する、アクリレート、
ｖｉｉ）ヒドロキシル官能化されたポリブタジエン、ヒドロキシル基を有するポリカーボネートを包含する、２個又は３個以上のヒドロキシル基と直鎖或いは有枝鎖状の炭化水素鎖とを含むポリオール、
α）ｐ，ｐ’，ｐ”−トリイソシアナトトリフェニルメタン、ｐ，ｐ’−ジイソシアナトジフェニルメタン、ナフタレン−１，５−ジイソシアネート、２，４−トルエンジイソシアネート、２，６−トルエンジイソシアネート、及びそれらの混合物を包含する、芳香族ジイソシアネート又はトリイソシアネート、
β）イソホロンジイソシアネート、ジシクロヘキシルメタン−４，４’−ジイソシアネート及びそれらの混合物を包含する、脂肪族イソシアネート、
かつ、該シラン基が、下式Ｉを有し、
Ｈ−ＮＲ１−Ｒ２−Ｓｉ（ＯＲ３）２（Ｒ４） （Ｉ）
（上式Ｉにおいて、Ｒ１は水素、あるいは置換された脂肪族、脂環式及び／もしくは芳香族の炭化水素ラジカル（該炭化水素ラジカルは１から１０個の炭素原子を含む）、又は第２の−Ｒ２−Ｓｉ（ＯＲ３）２（Ｒ４）、又は−ＣＨＲ５−ＣＨＲ６ＣＯＯＲ７（Ｒ５とＲ６はＨ又はＣ１−６の有機部分であり、Ｒ７はＣ１−１０の有機部分である）を表し、Ｒ２は１から８個の炭素原子を含む直鎖又は有枝鎖状アルキレンラジカルを表し、Ｒ３はＣ１−６アルキル基を表し、Ｒ４は−ＣＨ３、−ＣＨ２ＣＨ３、又は−ＯＲ３を表す）
なおかつ、該芳香族アルコールが、フェノール、３−メトキシフェノール、４−メトキシフェノール、ノニルフェノール、ｍ−クレゾール、ｐ−クレゾール、４−クロロフェノール、ｍ−ヒドロキシベンズアルデヒド、ｏ−ヒドロキシベンズアルデヒド、ｐ−ヒドロキシベンズアルデヒド、ヒドロキノン、１−ヒドロキシ−２−プロパノン、２−ヒドロキシアセトフェノン、及び４−ヒドロキシアセトフェノンからなる群より選択されることを特徴とする、コーティング組成物。
【誤訳訂正２】
【訂正対象書類名】明細書
【訂正対象項目名】全文
【訂正方法】変更
【訂正の内容】
【発明の詳細な説明】
【発明の名称】プレポリマー組成物及びそれから製造されるシーラント
【技術分野】
【０００１】
本発明は、プレポリマー組成物と、本発明のプレポリマー組成物を含むシーラント組成物及びコーティング組成物に関するものである。
【背景技術】
【０００２】
シーラントは様々な用途において、液体及び気体のバリアに供するため使用される。それらの用途には異なる材料の結合、伸縮継手のシーリング、カーテンウォール及びサイドウォールの組立、耐候工事、屋根の構築、ドア、窓、及び他の建物要素の周囲のシーリング（即ち、周辺シール）が含まれる。
【０００３】
シーラントの組成物は、一液型あるいは二液型のものがある。水分で硬化可能な、一液型のシーラントの組成物は一般的にエンドキャップされたポリウレタンプレポリマーと、通常はシーラントの組成物が大気中の水分に付される際にプレポリマー間の架橋反応を促進する硬化触媒を含む。通常の気温及び水分状態で使用すると、一液型のシーラント組成物は反応し、丈夫で柔軟なゴム状シールを形成する。
【０００４】
シーラント及びコーティング組成物は、特にそれらが意図する利用に最適となるような特性の組み合わせであることが望ましい。そのような組成物は密封された容器又はカートリッジに収められ、好ましくない「ゲル化」又は（架橋反応の結果としての）硬化を生ずることなく比較的長期間保存が可能である。コーキングシーラント又はコーティング組成物として利用する場合、それらは利用して大気中の水分に付された後すばやく比較的粘着性のない表面を形成し、許容時間内に気泡を作ることなく硬化しなければならない。それらは硬化状態でガラス、アルミニウム、コンクリート、大理石、鋼鉄等の種々の表面にしっかりと付着しなければならない。硬化状態のシーラント又はコーティングは、気候の変化から生じる温度変化によりパネル等の膨張及び収縮、及びパネルにたわみ又はねじれを生じさせる風力に耐え得る十分な弾性及び柔軟性を有する必要がある。
【０００５】
ポリウレタンのシーラント及びコーティング組成物は一般的にイソシアネート末端のプレポリマーに基づく。いくつかの場合には、それらのプレポリマーは一部又は全部がシラン基によりエンドキャップされている。一般的に、シラン基により１００％エンドキャップされたプレポリマーで作られたシーラントは大きな屈曲運動に耐えるための柔軟性が不十分である。従って、シラン基と他基、特に脂肪族アルコール基との組み合わせによりエンドキャップされたプレポリマーが開発されてきた。シラン基と脂肪族アルコール基との組み合わせでエンドキャップされたプレポリマーにより製造されたシーラントは柔軟性が高いものの、高温、高湿、及び長時間紫外線に晒されるなどの厳しい気候条件に付されると白色化、ひび割れ、黄色化が起こる。それらのシーラントはまた、上記の気候条件に晒されると強度を失う。これらの望ましくない変化の多くは硬化したシーラントに含まれるポリマーの鎖の改変又は分解に起因する。
【０００６】
脂肪族アルコールで部分的にエンドキャップされたポリウレタンプレポリマーのポリマーの鎖は保存の間、特に高温に付されると分解する恐れがある。分解の結果、これらのプレポリマーで作ったシーラント組成物は機械的強度が弱くなり、望ましくない。
【発明の開示】
【発明が解決しようとする課題】
【０００７】
従って、ゴム状シールに改良された天候安定性を与える新たなシーラント組成物を得ることが望まれる。また、強化された熱及び貯蔵安定性を有する新たなプレポリマー組成物も望まれる。
【課題を解決するための手段】
【０００８】
本発明は一液型（ｏｎｅ−ｐａｒｔ）の、水分で硬化するシーラント、接着剤又はコーティング剤を調製するためのプレポリマー組成物と、そのようなプレポリマー組成物を製造する方法を提供する。
【０００９】
プレポリマー組成物は、シラン基又はシラン基とアルコールから誘導されたエンドキャップ基との組み合わせによってエンドキャップされたポリウレタンプレポリマー、及びある量（以下「過剰」と言う）の芳香族アルコールを含む。好ましくは、上記芳香族アルコールは２０００より少ない分子量を有する。シランでエンドキャップされたプレポリマーは、ヒドロキシ末端のポリマー材料と芳香族、又は好ましくは脂肪族イソシアネートを反応させることにより形成され、末端ＮＣＯ基（以下、「元の」ＮＣＯ基と言う）を有するプレポリマーをもたらす。得られたポリウレタンプレポリマーは、次いで十分な量のシランエンドキャッパーと反応させることにより全部又は一部がブロック又はエンドキャップされ、元のＮＣＯ基の５０％〜１００％がシラン基でキャップされたプレポリマーが得られる。
【００１０】
上記プレポリマーがシラン基で１００％エンドキャップされている場合、次いで、プレポリマーは十分な量の芳香族のアルコールと合わされ、過剰な未反応の芳香族のアルコール及びプレポリマーを含む組成物をもたらす。上記プレポリマーがシラン基で部分的にエンドキャップされている場合、プレポリマーは芳香族アルコールと反応して、過剰な芳香族アルコール、及びシラン基と芳香族アルコール基の組み合わせで完全にエンドキャップされたプレポリマーを含む組成物をもたらし得る。あるいはシラン基で部分的にエンドキャップされたプレポリマーは芳香族アルコールの存在下で脂肪族アルコールと反応し、過剰の芳香族アルコールと、シラン基、脂肪族アルコール基及び芳香族アルコール基の組み合わせでエンドキャップされたプレポリマーとを含む組成物をもたらし得る。あるいは、シラン基で部分的にエンドキャップされたポリプレマーは芳香族アルコールの非存在下で脂肪族アルコールと反応して、シラン基及び脂肪族アルコール基の組み合わせによりエンドキャップされたプレポリマーをもたらし得、その後芳香族アルコールと合わされ、過剰の芳香族アルコール及びエンドキャップされたポリウレタンプレポリマーを含む組成物をもたらし得る。
【００１１】
シラン基でエンドキャップされたＮＣＯ基の割合に依存して、シランでエンドキャップされたポリウレタンプレポリマーと合わされる芳香族アルコールのレベルは、プレポリマー中の元のＮＣＯ基の０ｍｏｌ％より大きい値から約６５ｍｏｌ％までのレベルである。よって、芳香族アルコールはシラン基でエンドキャップされていないＮＣＯ基と反応して、シラン基及び芳香族アルコール基の両方でエンドキャップされたポリウレタンプレポリマーをもたらすので、組成物中の過剰な芳香族アルコールは、プレポリマー中の元のＮＣＯ基の０ｍｏｌ％より大きい値から１５ｍｏｌ％までのレベルである。
【００１２】
本発明はまた、本発明のプレポリマー組成物を用いて製造されたシーラント組成物及びコーティング組成物も提供する。シーラント組成物及びコーティング組成物は本発明のプレポリマー組成物と、シーラント組成物又はコーティング組成物の硬化速度を増加させる触媒とを含む。好ましくは、シーラント組成物は補強充填材をさらに含む。必要に応じて、シーラント組成物は一つ又は複数の接着促進剤、レオロジー調節剤、水分捕捉剤、紫外線安定剤を含む。
【００１３】
本発明のプレポリマー組成物、シーラント組成物、コーティング組成物は過剰な芳香族アルコールを含まない組成物に比べ改良された天候安定性、熱安定性、紫外線安定性を有する。本発明のシーラント組成物を水分硬化させることにより形成されるシーラントは高い伸張性、低い係数、優れた接着性等の優れた機械的特性を有する。それらは溶媒を含まないので、本発明のプレポリマー及びシーラント組成物は環境にも優しい。
【００１４】
発明の詳細な説明
プレポリマー組成物
一つの局面において、本発明は改良された貯蔵能力を有するプレポリマー組成物を提供する。そのようなプレポリマー組成物は、ある量（ここでは過剰という）の未反応の芳香族アルコールと、末端がシラン基で完全にエンドキャップされたポリウレタンプレポリマーか、あるいは末端がシラン基と、一つもしくは複数の芳香族アルコールから、または一つもしくは複数の脂肪族アルコールから、または一つもしくは複数の芳香族アルコール及び一つもしくは複数の脂肪族アルコールの組み合わせから誘導されたエンドキャップ基との組み合わせで完全にエンドキャップされたポリウレタンプレポリマーのいずれかを含む。上記プレポリマーは、ヒドロキシ末端のポリマー材料をイソシアネートと反応させることにより製造され、端部にＮＣＯ基を有するプレポリマーを提供する。得られたポリウレタンプレポリマーはその後十分な量のシランのエンドキャッパーと反応し、５０〜１００％、好ましくは７０〜１００％、より好ましくは８５〜１００％のＮＣＯ基がシラン基でエンドキャップされたかまたはブロックされたポリウレタンプレポリマーを提供する。
【００１５】
本発明のシランでエンドキャップされたポリウレタンプレポリマーを調製するのに適したヒドロキシ末端のポリマー材料としては、これに限らないが、ポリエーテルポリオール、ポリエステルポリオール、アクリルポリオールを含む二官能性、三官能性、及び四官能性ポリオール、ならびに２個又は３個以上のヒドロキシル基と直鎖或いは有枝鎖状の炭化水素とを含むポリオールが挙げられる。
【００１６】
適しているポリエーテルジオール及びポリエーテルトリオールとしては、ポリエチレンエーテルジオール又はポリエチレンエーテルトリオール、ポリプロピレンエーテルジオール又はポリプロピレンエーテルトリオール、ポリブチレンエーテルジオール又はポリブチレンエーテルトリオール、ポリテトラメチレンエーテルジオール又はポリテトラメチレントリオール、及びそのようなジオール及びトリオールのブロック共重合体が挙げられる。
【００１７】
適しているヒドロキシ末端のポリエステルとしては、多塩基酸又は多塩基酸無水物（例えば、アジピン酸及び無水フタル酸）、及びポリエステルプレポリマーのヒドロキシル官能価が２より大きく、好ましくは２．３より大きいポリオールから調製された任意のヒドロキシ末端のポリエステルが挙げられる。ヒドロキシル基を含むポリラクトンもまた、プレポリマー、特にポリカプロラクトンジオール及びポリカプロラクトントリオールを製造するのに適している。
【００１８】
適したアクリルポリオールとしては、ヒドロキシ末端のポリアクリレートが挙げられる。アクリレートとしては、これらに限らないが、アクリル酸ブチル、アクリル酸メチル、メタクリル酸メチル、アクリル酸エチル、アクリル酸２−エチルヘキシル、又は上記の混合物が挙げられる。２個又は３個以上のヒドロキシル基と直鎖或いは有枝鎖状の炭化水素鎖とを含む適したポリオールとしては、ヒドロキシル官能化されたポリブタジエンが挙げられる。他の適しているポリオールとしてはヒドロキシル基を有するポリカーボネートが挙げられる。
【００１９】
好ましくは、上記ポリオールは５００〜１８，０００の重量平均分子量を有する。シーラント組成物の製造に使用されるプレポリマーにおいては、ポリオールは２，０００〜８，０００の重量平均分子量を有するのが好ましい。コーティング組成物を製造するのに使用されるプレポリマーにおいては、ポリオールは５００〜４０００の重量平均分子量を有するのが好ましい。
【００２０】
ヒドロキシ末端の基幹ポリマーと反応するイソシアネートは２個又は３個以上のイソシアネート基を有する有機イソシアネートあるいはそのような有機イソシアネートの混合物である。イソシアネートは芳香族イソシアネート、又は好ましくは脂肪族イソシアネートである。適している芳香族ジイソシアネート又はトリイソシアネートの例としては、ｐ，ｐ’，ｐ”−トリイソシアナトトリフェニルメタン、ｐ，ｐ’−ジイソシアナトジフェニルメタン、ナフタレン−１，５−ジイソシアネート、２，４−トルエンジイソシアネート、２，６−トルエンジイソシアネート、及びそれらの混合物が挙げられる。好ましい脂肪族イソシアネートの例としては、イソホロンジイソシアネート、ジシクロヘキシルメタン−４，４’−ジイソシアネート及びそれらの混合物が挙げられる。
【００２１】
上記ポリウレタンプレポリマーは、ヒドロキシ末端のポリマーと有機イソシアネートを環境温度及び環境圧力下で一緒に混合することにより調製され得るが、反応混合物の温度が高温、例えば６０℃〜１００℃の間の温度まで高くなると、反応速度は著しく増加する。化学量論的に過剰なイソシアネートを使用して、ポリウレタンプレポリマーがＮＣＯ末端基を有することを確実にする。
【００２２】
末端ＮＣＯ基を有する、得られたプレポリマーはその後シランのキャップ剤と反応し、その結果５０〜１００ｍｏｌ％、好ましくは７０〜１００ｍｏｌ％、より好ましくは８５〜１００ｍｏｌ％の元の末端ＮＣＯ基がシラン基でエンドキャップされるかまたはブロックされる。適したシランのキャップ剤の例としては、これに限らないが、下式Ｉに対応するシランが挙げられる。
Ｈ−ＮＲ１−Ｒ２−Ｓｉ（ＯＲ３）２（Ｒ４）      Ｉ
上式において、Ｒ１は水素、あるいは置換された脂肪族、脂環式及び／もしくは芳香族の炭化水素ラジカル（該炭化水素ラジカルは１から１０個の炭素原子を含む）、又は第２の−Ｒ２−Ｓｉ（ＯＲ３）２（Ｒ４）、又は−ＣＨＲ５−ＣＨＲ６ＣＯＯＲ７（Ｒ５とＲ６はＨ又はＣ１−６の有機部分であり、Ｒ７はＣ１−１０の有機部分である）を表す。
Ｒ２は１から８個の炭素原子を含む直鎖又は有枝鎖状アルキレンラジカルを表す。
Ｒ３はＣ１−６アルキル基を表す。
Ｒ４は−ＣＨ３、−ＣＨ２ＣＨ３、又は  ＯＲ３である。
【００２３】
上式Ｉに対応する適したアミノシランの例としては、Ｎ−フェニルアミノプロピルトリメトキシシラン、Ｎ−エチルアミノイソブチルトリメトキシシラン、ガンマ−アミノプロピルトリメトキシシラン、ガンマ−アミノプロピルトリエトキシシラン、及びアミノシラン（例えば、ガンマ−アミノプロピルトリメトキシシラン、ガンマ−アミノプロピルトリエトキシシラン、ガンマ−アミノプロピルメチルジメトキシシラン）とアクリルモノマー（例えば、アクリル酸エチル、アクリル酸ブチル、アクリル酸２−エチルヘキシル、アクリル酸メチル、メタクリル酸メチル、及びグリシジルアクリレート）の反応物が挙げられる。
【００２４】
他の適したシランの例としては、メルカプトシラン、メルカプトシランとモノエポキシドの反応生成物、エポキシシランと第二級アミンの反応生成物が挙げられる。
【００２５】
ポリウレタンプレポリマーとシリル化したポリウレタンプレポリマーの調製方法は、当該業界において周知である。米国特許第３，６２７，７２２号、第３，６３２，５５７号、第３，９７９，３４４号及び第４，２２２，９２５号を参照のこと。これらの文献は参照により本明細書に援用されている。
【００２６】
得られたシリル化したポリウレタンプレポリマーはその後十分な量のアルコールと合わされ、未反応の、即ちシリル化されていないＮＣＯ基をブロック又はエンドキャップする。アルコールは脂肪族アルコール、又は好ましくは芳香族アルコール、或いは１種又は２種以上の芳香族アルコール及び１種又は２種以上の脂肪族アルコールの組み合わせであり得る。完全にブロックされたポリウレタンプレポリマー、即ちそのＮＣＯ基がシラン基又はシラン基とアルコール基との組み合わせの何れかで１００％ブロックされているプレポリマーは、十分な量の芳香族アルコールと合わされ、エンドキャップされたポリウレタンプレポリマーと未反応の芳香族アルコールとを含むプレポリマー組成物をもたらす。必要に応じて、組成物はまた少量の、即ち元のＮＣＯ基の５ｍｏｌ％未満の未反応の脂肪族アルコールを含み得る。未反応のＮＣＯ基のレベルに依存して、シリル化されたプレポリマーは、あるレベルのアルコール、好ましくは芳香族アルコールと反応し、このアルコールはポリウレタンプレポリマー中の元のＮＣＯ基の０ｍｏｌ％より大きく６５ｍｏｌ％までである。よって、得られた組成物中の未反応の又は過剰な芳香族アルコールの量は、ポリウレタンプレポリマー中の元のＮＣＯ基の０ｍｏｌ％より大きい値から１５ｍｏｌ％までである。好ましくは、得られた組成物中の未反応の又は過剰な芳香族アルコールの量は、ポリウレタンプレポリマー中の元のＮＣＯ基の２ｍｏｌ％より大きい。
【００２７】
好ましくは、上記芳香族アルコールは２０００より少ない分子量を有する。適した芳香族アルコールの例としては、フェノール、３−メトキシフェノール、４−メトキシフェノール、ノニルフェノール、ｍ−クレゾール、ｐ−クレゾール、４−クロロフェノール、ｍ−ヒドロキシベンズアルデヒド、ｏ−ヒドロキシベンズアルデヒド、ｐ−ヒドロキシベンズアルデヒド、ヒドロキノン、１−ヒドロキシ−２−プロパノン、３−ヒドロキシアセトフェノン、及び４−ヒドロキシアセトフェノンが挙げられる。
【００２８】
シラン基で部分的にエンドキャップされたポリウレタンプレポリマーは、８０℃で芳香族アルコールと９０分間反応して、シランと芳香族アルコールでエンドキャップされたポリウレタンプレポリマー及び過剰な芳香族アルコールを含む組成物をもたらす。或いは、シラン基で部分的にエンドキャップされたポリウレタンプレポリマーは、脂肪族アルコール、又は脂肪族アルコール及び芳香族アルコールの組み合わせと８０℃で９０分間反応して、シラン基及びアルコール基の組み合わせで完全にエンドキャップされたポリウレタン組成物を含む組成物を提供する。プレポリマーがシラン基又はシラン基及びアルコールエンドキャップ基の組み合わせで１００％エンドキャップされた場合、ポリマーは加熱することなく過剰の芳香族アルコールと合わされ得る。
【００２９】
必要に応じて、上記組成物はさらに水分捕捉剤を含み、この水分捕捉剤は反応後に添加されてもよい。プレポリマー組成物中に含有される水分捕捉剤の例としては、ビニルトリメトキシシラン、メチルトリメトキシシラン、ヘキサメチルジシザラン、ｐ−トルエンスルホニルイソシアネート（ＰＴＳＩ）、トルエンジイソシアネート（ＴＤＩ）、ジフェニルメタンジイソシアネート（ＭＤＩ）、及びポリマーＭＤＩが挙げられる。プレポリマーの水分含有量は好ましくは０．１〜１０％、より好ましくは０．２〜３％である。
【００３０】
シーラント及びコーティング組成物
他の局面において、本発明は本願のプレポリマー組成物及び硬化触媒を含むシーラント組成物又はコーティング組成物を提供する。適した硬化触媒としては、ジブチル錫ジアセテート、ジブチル錫ジラウレート、及びジブチル錫ビス（アセチルアセトネート）が挙げられる。
【００３１】
好ましくは、シーラント組成物又はコーティング組成物は補強充填材を含む。適した補強充填材の例としては、これらに限らないが、ＣａＣＯ３（炭酸カルシウム）、フュームシリカ、粘土、タルクが挙げられる。好ましくは、シーラント組成物はまた接着促進剤を含む。適した接着促進剤の例として、これらに限らないが、アミノシランやエポキシシランが挙げられる。必要に応じて、シーラント組成物は１種又は２種以上のレオロジー調節剤、水分捕捉剤、及び紫外線安定剤を含む。シーラント組成物の適した水分捕捉剤の例としては、トルエンジイソシアネート（ＴＤＩ）、ジフェニルメタンジイソシアネート（ＭＤＩ）、及びポリマーＭＤＩ、ビニルトリメトキシシラン、メチルトリメトキシシラン、ヘキサメチルジシザラン、ｐ−トルエンスルホニルイソシアネートが挙げられる。
【００３２】
本願発明の組成物はプレポリマー組成物と補強充填材とを、均質の混合物が得られるまで混合することにより調製される。混合は混合物中の水分のレベルを低下させる条件下で行われる。混合の後、触媒及び他の望ましい成分、例えば接着促進剤等が混合物に添加される。
【発明を実施するための最良の形態】
【００３３】
シーラント及びコーティング組成物の用途
シーラント組成物はビルディング、幹線道路、橋、トラック、トレーラー、バス、ＲＶ車、一般車両、公共施設、窓の設置等におけるシールや接着に使用可能である。例えば、本発明のシーラント組成物でシール又は接着され得る物質は様々であり、セメント含有製品、金属類、プラスチック類、ガラス類、外断熱仕上げシステム材、ビニール製品類、塗装金属、塗装ガラス、カイナー（フッ化ビニリデン）、大理石、花崗岩、れんがが挙げられる。シーラント組成物はコーキングガン又はポンプ等の標準的器具を用いて使用され得る。
コーティング組成物は、表面にスプレーすることにより塗布されてもよく、表面に注ぎ、その表面全体にローラーもしくは他の同様の器具で延ばすことにより塗布されてもよい。
【００３４】
以下の実施例は例示のみの目的であり、本明細書に添付した請求項に規定する発明の範囲を制限するものではない。
【実施例１】
【００３５】
（プレポリマー組成物）
平均の重量平均分子量が４０００であるポリプロピレングリコールジオール７８２グラム、フタル酸ジイソデシル（ＤＩＤＰ）１１８グラム、トルエンジイソシアネート（ＴＤＩ）５１グラムを、窒素の下で攪拌しながら、０．０４グラムのジブチル錫ジラウレート（ｄｉｂｕｔｙｌｔｉｎｄｉｌａｕｒａｔｅ）と７５〜８０℃の温度で反応させた。ＮＣＯの含有量が理論上約０．７％に達した後、４３グラムのアミノシラン（アミノプロピルトリメトキシシラン及びアクリル酸エチルの反応生成物）を反応装置に加えた。反応は遊離型ＮＣＯの含有量が０．０５％より低くなるまで続ける。その後３グラムのノニルフェノールを、０．０２グラムのジブチル錫ジラウレートと共に反応混合物に加えた。反応は７５℃で、ＮＣＯの含有％が０になるまで続ける。反応の最後に３．３グラムのビニルトリメトキシシラン（水分捕捉剤）を加えた。このようにして得られたプレポリマー組成物は２５℃で３０，０００ｃｐｓのブルックフィールド粘度を有していた。このプレポリマー組成物を一年間放置した後のブルックフィールド粘度は、４０，０００ｃｐｓより低い。
【実施例２】
【００３６】
（プレポリマー組成物）
平均の重量平均分子量が４０００であるポリプロピレングリコールジオール８６８グラムとイソホロンジイソシアネート７４．４グラムを、窒素の下で０．０６グラムのジブチル錫ジラウレートと８５℃の温度で反応させた。ＮＣＯの含有量が理論上約０．８５％に達した後、４３グラムのアミノシラン（アミノプロピルトリメトキシシラン及びアクリル酸エチルの反応生成物）を反応装置に加えた。反応は遊離型ＮＣＯの含有量が０．２％より低くなるまで続ける。その後１１グラムのノニルフェノールを反応混合物に加えた。反応は８５℃で、ＮＣＯの含有％が０になるまで続ける。反応の最後に４グラムのビニルトリメトキシシラン（水分捕捉剤）を加えた。このようにして得られたプレポリマー組成物は２５℃で３２，０００ｃｐｓのブルックフィールド粘度を有していた。このプレポリマー組成物を一年間放置した後のブルックフィールド粘度は、４０，０００ｃｐｓより低い。
【実施例３】
【００３７】
（プレポリマー組成物）
平均の重量平均分子量が４０００であるポリプロピレングリコールジオール８７６グラムとイソホロンジイソシアネート７５．４グラムを、窒素の下で０．０６グラムのジブチル錫ジラウレートと８５℃の温度で反応させた。ＮＣＯの含有量が理論上約０．８５％に達した後、３４グラムのＮ−エチルアミノイソブチルトリメトキシシランを反応装置に加えた。反応は遊離型ＮＣＯの含有量が０．２％より低くなるまで続ける。その後１１グラムのノニルフェノールを反応混合物に加えた。反応は８５℃で、ＮＣＯの含有％が０になるまで続ける。反応の最後に４グラムのビニルトリメトキシシラン（水分捕捉剤）を加えた。このようにして得られたプレポリマー組成物は２５℃で３８，０００ｃｐｓのブルックフィールド粘度を有する。このプレポリマー組成物を一年間放置した後のブルックフィールド粘度は、４５，０００ｃｐｓより低い。
【実施例４】
【００３８】
（シーラント組成物）
シーラント組成物は以下の処方に基づき生成される。
材料                                          重量％
シラン及びノニルフェノールでエンドキャップされた        ２７．０４
ポリウレタンプレポリマー（実施例１、２、又は３）
可塑剤                                                  １７
（サンティサイザー（Ｓａｎｔｉｃｉｚｅｒ）１６０）
被覆沈降炭酸カルシウム                                  ４０
（ハクエンカ（Ｈａｋｕｅｎｎｋａ）  ＣＣＲ）
被覆研磨炭酸カルシウム                                  １０
（ハイ−ピーフレックス（Ｈｉ‐Ｐｆｌｅｘ）  １００）
着色料                                                    ４．３
ビニルトリメトキシシラン（Ａ−１７１）                    １
アミノプロピルトリメトキシシラン                          ０．０８
Ｎ−エチルアミノプロピルイソブチルトリメトキシシラン      ０．５
ジブチル錫ジアセテート                                    ０．０８
【００３９】
シーラント組成物は、系中の水分レベルを下げるため、最初に実施例１、２、或いは３のポリウレタンプレポリマー組成物を７５℃の減圧下で約６０分間、可塑剤、炭酸カルシウム及び着色料と混合して調製した。全てのシランと触媒を混合物に加え、減圧下の混合を１０分間継続した。
【００４０】
上記のように調製した３つのシーラント組成物の各々は、周囲条件で密封容器に１年を超えて貯蔵しても優れた安定性を示した。硬化したシーラントは、湿度５０％及び温度２５℃で３週間晒した後、ショア硬度（Ａスケール）２０を示した。ひび割れや白色化、あるいはポリマー接着の劣化などの他の品質の低下は、キセノンウェザロメーターで４０００時間を越えて紫外線に晒したシーラントに見られなかった。紫外線に４０００時間晒した後も、ショア硬度（Ａスケール）は約２０に維持されていた。更に、実施例２及び３のプレポリマーで製造したシーラントは紫外線に晒した後でも優れた色彩安定性を示した。
【００４１】
全てのシーラントはまた、優れた物理的特性を備えていた。全てのシーラントの表皮形成時間はおよそ６０分であった。シーラントの押し出し速度は２０グラムの材料を６０ｐｓｉで行った場合約２０秒であった。破断点引っ張り強さは約１５０ｐｓｉ、破断点伸びは５００％より大きく、引裂き強度は約４０ｐｌｉであった。全てのシーラントはアルミニウム、ガラス、コンクリート、ビニール、鋼鉄、及びれんが等の様々な基材に対し優れた接着性を示した。
【００４２】
従って、本発明のシーラント又はコーティング組成物は優れた貯蔵寿命を有し、吹き付けが容易となるよう優れた流動性を有し、接合作業に耐えられるよう優れた柔軟性を有し、硬化する際の収縮やガス抜けもなく、紫外線に晒しても天候安定性に優れ、かつ大気の水分に晒した後の急速な表皮形成時間をもたらす。